(57)【要約】【課題】インクの安定性と印字物のストック性とを維持しつつカールの発生と裏抜けの発生とを防止可能な水性インクを提供する。【解決手段】水性インクは、２０．０質量％以上３０．０質量％以下の第１水溶性溶剤と、１０．０質量％以下の第２水溶性溶剤と、０．５質量％以上１．５質量％以下の１，２−オクタンジオールと、０．５質量％以上５．０質量％以下のソルビトールとを含有する。第１水溶性溶剤の分配係数ＬｏｇＰが、０以上１未満である。第２水溶性溶剤の分配係数ＬｏｇＰが、０未満である。水性インクの粘度が５．０ｍＰａ・ｓ以上である。【選択図】なし【特許請求の範囲】
【請求項１】
２０．０質量％以上３０．０質量％以下の第１水溶性溶剤と、
１０．０質量％以下の第２水溶性溶剤と、
０．５質量％以上１．５質量％以下の１，２−オクタンジオールと、
０．５質量％以上５．０質量％以下のソルビトールと、
を含有し、
前記第１水溶性溶剤の分配係数ＬｏｇＰが、０以上１未満であり、
前記第２水溶性溶剤の分配係数ＬｏｇＰが、０未満であり、
前記分配係数ＬｏｇＰは、ｎ−オクタノール／水分配係数の常用対数値であり、
５．０ｍＰａ・ｓ以上の粘度を有する、インクジェット記録用水性インク。
【請求項２】
前記第１水溶性溶剤は、ジオール類と、エーテル類とを含み、
前記ジオール類の含有量が、５．０質量％以上２５．０質量％以下であり、
前記エーテル類の含有量が、５．０質量％以上２５．０質量％以下であり、
前記ジオール類は、１，２−ペンタンジオール、３−メチル−１，５−ペンタンジオール、及びヘキシレングリコールからなる群より選択される少なくとも１つであり、
前記エーテル類は、トリエチレングリコールモノブチルエーテルである、請求項１に記載のインクジェット記録用水性インク。
【請求項３】
前記ジオール類は、３−メチル−１，５−ペンタンジオールであり、
前記３−メチル−１，５−ペンタンジオールの含有量が２０．０質量％以上である、請求項２に記載のインクジェット記録用水性インク。
【請求項４】
前記第２水溶性溶剤は、グリセリンと２−ピロリドンとを含む、請求項１〜３の何れか一項に記載のインクジェット記録用水性インク。
【発明の詳細な説明】
【技術分野】
【０００１】
本発明は、インクジェット記録用水性インクに関する。
【背景技術】
【０００２】
水性インクを用いて印刷用紙に記録を行うと、印字後の印刷用紙（印字物）がカールすることがある。印字物がカールすることを防止する方法として、例えば、水性インクにおいて有機溶媒の含有量を多くすることが提案されている（例えば、下記特許文献１参照）。
【先行技術文献】
【特許文献】
【０００３】
【特許文献１】特開２０１０−４２５４４号公報
【発明の概要】
【発明が解決しようとする課題】
【０００４】
水性インクにおいて有機溶媒の含有量を多くすると、水性インクの安定性が低下することがある。それだけでなく、裏抜けが発生することもある。また、今般、印字物がカールすることを防止できても、印字物のストック性が低下する場合があることが分かった。本発明は、かかる点に鑑みてなされたものであり、インクの安定性と印字物のストック性とを維持しつつカールの発生と裏抜けの発生とを防止可能な水性インクの提供を目的とする。
【課題を解決するための手段】
【０００５】
本発明に係るインクジェット記録用水性インクは、２０．０質量％以上３０．０質量％以下の第１水溶性溶剤と、１０．０質量％以下の第２水溶性溶剤と、０．５質量％以上１．５質量％以下の１，２−オクタンジオールと、０．５質量％以上５．０質量％以下のソルビトールとを含有する。前記第１水溶性溶剤の分配係数ＬｏｇＰが、０以上１未満である。前記第２水溶性溶剤の分配係数ＬｏｇＰが、０未満である。前記分配係数ＬｏｇＰは、ｎ−オクタノール／水分配係数の常用対数値である。本発明に係るインクジェット記録用水性インクの粘度が、５．０ｍＰａ・ｓ以上である。
【発明の効果】
【０００６】
本発明に係るインクジェット記録用水性インクによれば、インクの安定性と印字物のストック性とを維持しつつ、カールの発生と裏抜けの発生とを防止できる。
【発明を実施するための形態】
【０００７】
本発明の実施形態について説明する。なお、粉体に関する評価結果（形状又は物性などを示す値）は、何ら規定していなければ、相当数の粒子について測定した値の個数平均である。また、粉体の体積中位径（Ｄ50）の測定値は、何ら規定していなければ、レーザー回折式粒度分布測定装置（マルバーン社製の「Ｚｅｔａｓｉｚｅｒ  ｎａｎｏ−ＺＳ（ゼータサイザー  ナノＺＳ）」）を用いて測定した値である。
【０００８】
また、化合物名の後に「系」を付けて、化合物及びその誘導体を包括的に総称する場合がある。化合物名の後に「系」を付けて重合体名を表す場合には、重合体の繰返し単位が化合物又はその誘導体に由来することを意味する。また、アクリル及びメタクリルを包括的に「（メタ）アクリル」と総称する場合がある。
【０００９】
本実施形態に係るインクジェット記録用水性インク（以下、単に「水性インク」と記載することがある）は、記録媒体への記録に好適に用いられる。例えば、本実施形態に係る水性インクは、インクジェット記録装置の記録ヘッドの吐出面から記録媒体の印字面へ向かって吐出されて、記録媒体に記録される。記録媒体は、印刷用紙であることが好ましい。印刷用紙には、例えば、普通紙、コピー紙、再生紙、薄紙、厚紙、及び光沢紙が含まれる。
【００１０】
水性インクは、顔料分散体を含有する。顔料分散体は、複数の顔料粒子が水性媒体中において互いに分散されて構成されている。顔料粒子は、各々、顔料を含有する顔料コアと、樹脂塩からなる被覆樹脂とを含む。顔料コアの表面が被覆樹脂で被覆されることで、複数の顔料粒子が水性媒体中において互いに分散される。
【００１１】
［水性インクの基本構成］
本実施形態に係る水性インクは、次に示す構成（以下、「基本構成」と記載することがある）を有する。詳しくは、本実施形態に係る水性インクは、２０．０質量％以上３０．０質量％以下の第１水溶性溶剤と、１０．０質量％以下の第２水溶性溶剤と、０．５質量％以上１．５質量％以下の１，２−オクタンジオールと、０．５質量％以上５．０質量％以下のソルビトールとを含有する。第１水溶性溶剤の分配係数ＬｏｇＰが、０以上１未満であり、第２水溶性溶剤の分配係数ＬｏｇＰが、０未満である。水性インクの粘度が５．０ｍＰａ・ｓ以上である。
【００１２】
第１水溶性溶剤が２種以上の溶剤で構成される場合、第１水溶性溶剤を構成する２種以上の溶剤の各々の分配係数ＬｏｇＰが０以上１未満である。第１水溶性溶剤が２種以上の溶剤で構成される場合、第１水溶性溶剤を構成する２種以上の溶剤の含有量の合計が２０．０質量％以上３０．０質量％以下であることが好ましい。同様に、第２水溶性溶剤が２種以上の溶剤で構成される場合、第２水溶性溶剤を構成する２種以上の溶剤の各々の分配係数ＬｏｇＰが０未満である。第２水溶性溶剤が２種以上の溶剤で構成される場合、第２水溶性溶剤を構成する２種以上の溶剤の含有量の合計が１０．０質量％以下であることが好ましい。
【００１３】
分配係数ＬｏｇＰは、ｎ−オクタノール／水分配係数Ｐの常用対数値であり、ＪＩＳ  Ｚ  ７２６０−１０７：２０００［分配係数（１−オクタノール／水）の測定−フラスコ振とう法］に記載の方法に準拠して測定される。水性インクの粘度は、２５℃における水性インクの粘度を意味し、「ＪＩＳ  Ｚ  ８８０３：２０１１（液体の粘度測定方法）」に記載の方法に準拠して測定される。
【００１４】
一般的に、インクジェット記録装置を用いて印刷用紙に記録を行う場合、環境負荷低減などの観点から水性インクの使用が提案されている。しかし、水性インクを用いて印刷用紙に記録を行うと、水（水性インクに含有される水）が印刷用紙に吸収されるため、印刷用紙に含まれるセルロース繊維の膨潤（以下、単に「セルロース繊維の膨潤」と記載する）、又はセルロース繊維の分子間水素結合の切断が起こり易い。そのため、印字物では、非印字面から印字面へ向かう方向に突出するカール（凸状カール）が起こり易い。
【００１５】
しかし、本実施形態に係る水性インクは、２０．０質量％以上３０．０質量％以下の第１水溶性溶剤を含有する。２０．０質量％以上の第１水溶性溶剤を含有する水性インクを用いて印刷用紙に記録を行えば、セルロース繊維の膨潤を防止でき、また、セルロース繊維の分子間水素結合の切断を防止できる。これにより、印字物がカールすることを防止できる。３０．０質量％以下の第１水溶性溶剤を含有する水性インクを用いて印刷用紙に記録を行えば、印刷用紙に対する水性インクの濡れ性を適正な範囲内とすることができる。これにより、裏抜けの発生を防止できる。「裏抜け」とは、印刷用紙に対する水性インクの浸透に起因して、印刷用紙の表面に形成された画像が印刷用紙の裏面に現れる現象を意味する。
【００１６】
本実施形態に係る水性インクは、１０．０質量％以下の第２水溶性溶剤をさらに含有する。このように、本実施形態では、水性インクが第２水溶性溶剤をさらに含有するため、水性インクが第１水溶性溶剤を含有するにも関わらず、水性インクの安定性を維持できる。よって、水性インクの吐出性能を維持できる。水性インクの安定性を効果的に維持するためには、第２水溶性溶剤の含有量は、好ましくは１．０質量％以上であり、より好ましくは３．０質量％以上である。１０．０質量％以下の第２水溶性溶剤を含有する水性インクを用いて印刷用紙に記録を行えば、セルロース繊維が膨潤し難く、また、セルロース繊維の分子間水素結合が切断され難い。このことによっても、印字物がカールすることを防止できる。
【００１７】
本実施形態に係る水性インクの粘度が５．０ｍＰａ・ｓ以上である。このことによっても、裏抜けの発生を防止できる。水性インクの粘度が高すぎると、水性インクが吐出され難い。水性インクの吐出性能を維持するためには、水性インクの粘度は、好ましくは１０．０ｍＰａ・ｓ以下であり、より好ましくは９．０ｍＰａ・ｓ以下であり、さらに好ましくは７．５ｍＰａ・ｓ以下である。
【００１８】
本発明者らは、当初、印字物がカールすることを防止できれば、印字物のストック性を維持できる、と考えていた。しかし、今般、本発明者らが検討したところ、印字物のカール量が許容範囲内であっても、インクジェット記録装置から排出された印字物においてカールが残存することがあった（印字物のストック性の低下）（後述する比較例３及び５）。つまり、第１水溶性溶剤の材料、第１水溶性溶剤の含有量、第２水溶性溶剤の材料、又は第２水溶性溶剤の含有量を変更しただけでは、印字物のストック性を維持することは難しかった。本発明者らは、この検討結果を踏まえ、更なる検討を行った。その結果、水性インクが所定量の１，２−オクタンジオールと所定量のソルビトールとをさらに含有すれば、印字物のストック性を維持できることが分かった。このような結果が得られた理由として、本発明者らは、次に示すことを考えている。
【００１９】
詳しくは、１，２−オクタンジオールの分配係数ＬｏｇＰは、１．４４であるため、第１水溶性溶剤の分配係数ＬｏｇＰよりも大きい。これにより、１，２−オクタンジオールは、第１水溶性溶剤よりも、さらに強い疎水性を有する。よって、１，２−オクタンジオールは、印刷用紙における隙間（例えば、隣り合うセルロール繊維の間）へ素早く浸透し易い。例えば、１，２−オクタンジオールは、印刷用紙の平面方向及び印刷用紙の厚さ方向の各々へ浸透し易い。そのため、所定量の１，２−オクタンジオールを含有する水性インクを用いて印刷用紙に記録を行えば、水性インクを印刷用紙の平面方向及び印刷用紙の厚さ方向の各々へ浸透させることができる。つまり、印字物において水性インクが局在化することを防止できる。
【００２０】
また、水性インクを用いて印刷用紙に記録を行うと、印刷用紙の印字面に存在する水分は、記録後すぐに、蒸発する。水分がなくなると、ソルビトールは、析出し易い。そのため、所定量のソルビトールを含有する水性インクを用いて印刷用紙に記録を行えば、印字物においてソルビトールが析出し易い。このことによっても、印字物における水性インクの局在化を防止できる。
【００２１】
印字物における水性インクの局在化を防止できれば、印字物において水性インクが乾燥し易い。これにより、水が印刷用紙に吸収されたことに起因してセルロール繊維が膨潤しても、膨潤したセルロール繊維は、比較的短時間（例えば３０秒以内）で元の状態（印字前の状態）へ戻り易い。また、水が印刷用紙に吸収されたことに起因してセルロース繊維の分子間水素結合が切断しても、切断した分子間水素結合は、比較的短時間で再結合し易い。これらのことから、印字物がカールした場合であっても、カールを比較的短時間で印字物から取り除くことができる。よって、インクジェット記録装置から排出された印字物においてカールが残存することを防止できるため、印字物のストック性を維持できる。
【００２２】
１，２−オクタンジオールの含有量が多い方が、印字物における水性インクの局在化を防止し易い。しかし、１，２−オクタンジオールの含有量が多すぎると、水性インクの安定性が低下することがあり、裏抜けが発生することがある（後述する比較例４）。また、ソルビトールの含有量が多い方が、印字物における水性インクの局在化を防止し易い。しかし、ソルビトールの含有量が多すぎると、被覆樹脂が溶解することがあるため、顔料粒子の分散性が低下することがある。そのため、水性インクの安定性が低下することがある（後述する比較例６）。つまり、１，２−オクタンジオール及びソルビトールのうちの何れか一方のみを用いて印字物のストック性の維持を試みると、水性インクの安定性が低下することがある（後述する比較例４及び６）。また、裏抜けが発生することもある（後述する比較例４）。よって、１，２−オクタンジオールとソルビトールとを併用することが好ましい。より具体的には、１，２−オクタンジオールの含有量が０．５質量％以上１．５質量％以下であり、ソルビトールの含有量が０．５質量％以上５．０質量％以下である。
【００２３】
なお、印刷用紙へ浸透し易い材料として、多価アルコールモノアルキルエーテルが知られている。しかし、多価アルコールモノアルキルエーテルは、印刷用紙の平面方向への浸透性に優れるに過ぎない。一方、１，２−オクタンジオールは、印刷用紙の平面方向への浸透性だけでなく印刷用紙の厚さ方向への浸透性にも優れる。これにより、水性インクが１，２−オクタンジオールを含有すれば、水性インクが多価アルコールモノアルキルエーテルを含有するが１，２−オクタンジオールを含有しない場合に比べ、印字物における水性インクの局在化をより一層防止し易い。
【００２４】
１，２−オクタンジオールとソルビトールとが、各々、印字物における水性インクの局在化を防止するという作用を有することは、従来知られておらず、本発明者らによって今般初めて見出された。特に、ソルビトールについては、従来、潮解性と保湿性とを示す材料として知られているに過ぎない。今般、潮解剤として公知のソルビトールを１，２−オクタンジオールと併用することで、印字物において水性インクが比較的短時間で乾燥することが分かった。
【００２５】
［水性インクの好ましい構成］
第１水溶性溶剤はジオール類とエーテル類とを含むことが好ましく、第２水溶性溶剤はグリセリンと２−ピロリドンとを含むことが好ましい。ジオール類は、１，２−ペンタンジオール、３−メチル−１，５−ペンタンジオール、及びヘキシレングリコールからなる群より選択される少なくとも１つであることが好ましい。エーテル類は、トリエチレングリコールモノブチルエーテルであることが好ましい。以下、１、２−ペンタンジオールを「ＰＤ」と記載する。３−メチル−１，５−ペンタンジオールを「ＭＰＤ」と記載する。へキシレングリコールを「ＨＤ」と記載する。ＰＤとＭＰＤとＨＤとを区別する必要がない場合には、ＰＤとＭＰＤとＨＤとの各々を「特定ジオール」と記載する。また、トリエチレングリコールモノブチルエーテルを「ＢＴＧ」と記載する。
【００２６】
従来、画質の向上を目的として、エーテル類の使用が提案されている。ここで、エーテル類は、水に比べて強い疎水性を有する。そのため、本発明者らは、第１水溶性溶剤としてエーテル類を使用すれば印字物がカールすること（第１の不具合）を防止できるのではないか、と考えた。しかし、エーテル類の含有量が多くなるほど、水性インクの安定性が低下した（第２の不具合）。また、第１の不具合の発生を防止可能な程度にまでエーテル類の含有量を増やすと、サテライトの発生が顕著となった（第３の不具合）。ここで、サテライトとは、記録ヘッドから吐出されたインク滴が分裂することを意味する。サテライトが発生すると、印刷用紙において着弾位置ずれが起こり易い。
【００２７】
第２の不具合の発生を防止する方法として、第２水溶性溶剤の使用が考えられる。従来、水性インクに含有される第２水溶性溶剤としては、１，３−プロパンジオール、１，３−ブタンジオール、グリセリン、又は２−ピロリドンが提案されている。しかし、提案されている第２水溶性溶剤のうちの何れか１つを用いても、第２の不具合の発生を防止できなかった。また、エーテル類と第２水溶性溶剤とを併用しただけでは、第３の不具合の発生を防止できなかった。
【００２８】
第３の不具合の発生を防止する方法として、エーテル類でない第１水溶性溶剤（他の第１水溶性溶剤）の使用が考えられる。しかし、他の第１水溶性溶剤として強い疎水性を有する溶媒を使用すると、第２の不具合の発生が顕著となった。
【００２９】
このような検討結果を踏まえ、本発明者らは、さらなる鋭意検討を行った。その結果、第１水溶性溶剤として前述の好ましい材料を用い、且つ第２水溶性溶剤として前述の好ましい材料を用いることで、第１〜第３の不具合の発生を防止できることが分かった。
【００３０】
詳しくは、エーテル類は、例えば、一般式Ｒ−Ｏ−（ＣmＨ2mＯ）nＨで表される。ここで、Ｒは、置換基を有しても良い炭化水素基を表す。また、ｍ及びｎは、各々独立に、１以上の整数を表す。エーテル類では、Ｒの炭素数が多いほど、疎水性が強い傾向にあるが、水に対する溶解度が低下する傾向にある。ＢＴＧでは、Ｒの炭素数が４である。今般、Ｒの炭素数が４であるエーテル化合物は、疎水性と水溶性という相反する性質を有し易いことが分かった。そのため、ＢＴＧは、疎水性と水溶性という相反する性質を有し易い。さらに、ＢＴＧでは、ｍが２である。今般、ｍが２以下であるエーテル化合物は、ｍが３以上であるエーテル化合物に比べ、水に溶解し易いことが分かった。このことからも、ＢＴＧは、水溶性を有し易い。
【００３１】
同様に、ジオール類では、炭化水素基の炭素数が多いほど、疎水性が強い傾向にあるが、水に対する溶解度が低下する傾向にある。ＭＰＤ及びＨＤでは、各々、炭化水素基の炭素数が６であり、ＰＤでは、炭化水素基の炭素数が５である。今般、ジオール類のうち炭化水素基の炭素数が５又は６である化合物は、疎水性と水溶性という相反する性質を有し易いことが分かった。そのため、特定ジオールは、水溶性を有し易い。また、特定ジオールは、疎水性を有し易く、例えば、従来の水性インクに含有されているジオール（例えば、１，３−プロパンジオール、又は１，３−ブタンジオール）に比べて強い疎水性を有する。
【００３２】
このように、好適な水性インクでは、ＢＴＧと特定ジオールとが第１水溶性溶剤として機能し得る。そのため、第１の不具合の発生を防止し易い。また、第３の不具合の発生を防止可能な程度にまでＢＴＧの含有量を少なく抑えた場合であっても、特定ジオールの含有量を調整することで、第１の不具合の発生を効果的に防止できる。例えば、水性インクにおけるＢＴＧの含有量は、５．０質量％以上２５．０質量％以下であることが好ましく、水性インクにおける特定ジオールの含有量は、５．０質量％以上２５．０質量％以下であることが好ましい。水性インクがＰＤとＭＰＤとＨＤとのうちの少なくとも２つを含有する場合、それらの含有量の合計が５．０質量％以上２５．０質量％以下であることが好ましい。例えば、水性インクがＰＤとＭＰＤとを含有する場合、ＰＤの含有量とＭＰＤの含有量との合計が５．０質量％以上２５．０質量％以下であることが好ましい。なお、本発明者らは、水性インクがＢＴＧを含有するが特定ジオールを含有しない場合には第１の不具合の発生を効果的に防止できないことを確認している。また、本発明者らは、水性インクが特定ジオールを含有するがＢＴＧを含有しない場合には第１の不具合の発生を効果的に防止できないことを確認している。
【００３３】
より好ましくは、水性インクにおけるＢＴＧの含有量が５．０質量％以上２０．０質量％以下である。これにより、第３の不具合の発生をより一層効果的に防止できる。さらに好ましくは、水性インクにおけるＢＴＧの含有量が５．０質量％以上１５．０質量％以下である。また、より好ましくは、水性インクにおける特定ジオールの含有量が１５．０質量％以上２５．０質量％以下である。これにより、水性インクの粘度が５．０ｍＰａ・ｓ以上となり易い。さらに好ましくは、水性インクにおけるＭＰＤの含有量が１５．０質量％以上２５．０質量％以下である。これにより、水性インクの粘度をより一層容易に５．０ｍＰａ・ｓ以上とすることができる。より一層好ましくは、水性インクにおけるＭＰＤの含有量が２０．０質量％以上２５．０質量％以下である。なお、特定ジオールの含有量が多すぎると、水性インクの粘度が高くなりすぎることがある。
【００３４】
ＢＴＧ及び特定ジオールは、各々、水に溶解し易い。また、グリセリンは、水とＢＴＧ及び特定ジオールとの相溶を助ける溶剤として機能し易い、と考えられる。また、２−ピロリドンは、ＢＴＧと特定ジオールとの相溶を助ける溶剤として機能し易い、と考えられる。これらのことから、グリセリンと２−ピロリドンとを併用することで、第２の不具合の発生を防止し易い。例えば、水性インクにおけるグリセリンの含有量は、１．０質量％以上５．０質量％以下であることが好ましく、水性インクにおける２−ピロリドンの含有量は、１．０質量％以上５．０質量％以下であることが好ましい。なお、本発明者らは、水性インクがグリセリンを含有するが２−ピロリドンを含有しない場合には第２の不具合の発生を効果的に防止できないことを確認している。また、本発明者らは、２−ピロリドンを含有するがグリセリンを含有しない場合には第２の不具合の発生を効果的に防止できないことを確認している。
【００３５】
［水性インクに含有される材料］
以下、水性インクに含有される材料について、具体的に説明する。
水性インクは、顔料分散体を含有する。本実施形態では、水性インクは、第１水溶性溶剤と第２水溶性溶剤と１，２−オクタンジオールとソルビトールとをさらに含有する。水性インクは、界面活性剤、溶解安定剤、保湿剤、及び浸透剤のうちの少なくとも１つをさらに含有してもよい。以下では、顔料分散体、界面活性剤、溶解安定剤、保湿剤、及び浸透剤を主に説明する。
【００３６】
＜顔料分散体＞
顔料分散体では、複数の顔料粒子が水性媒体中において互いに分散する。顔料粒子は、各々、顔料コアと被覆樹脂とを含む。
【００３７】
（顔料コア）
顔料コアは、顔料を含有する。顔料としては、例えば、黄色顔料、橙色顔料、赤色顔料、青色顔料、紫色顔料、又は黒色顔料を使用できる。黄色顔料としては、例えばＣ．Ｉ．ピグメントイエロー７４、９３、９５、１０９、１１０、１２０、１２８、１３８、１３９、１５１、１５４、１５５、１７３、１８０、１８５、又は１９３が挙げられる。橙色顔料としては、例えばＣ．Ｉ．ピグメントオレンジ３４、３６、４３、６１、６３、又は７１が挙げられる。赤色顔料としては、例えばＣ．Ｉ．ピグメントレッド１２２又は２０２が挙げられる。青色顔料としては、例えばＣ．Ｉ．ピグメントブルー１５又は１５：３が挙げられる。紫色顔料としては、例えばＣ．Ｉ．ピグメントバイオレット１９、２３、又は３３が挙げられる。黒色顔料としては、例えばＣ．Ｉ．ピグメントブラック７が挙げられる。
【００３８】
水性インクにおける顔料コアの含有量は、４質量％以上８質量％以下であることが好ましい。これにより、所望の画像濃度を有する画像が得られ易い。また、記録媒体に対する水性インクの浸透性を確保し易い。顔料コアの含有量が少なすぎると、所望の画像濃度を有する画像が得られないことがある。一方、顔料コアの含有量が多すぎると、記録媒体に対する水性インクの浸透性を確保できないことがある。また、水性インクにおいて顔料粒子の流動性を確保できないことがあるため、所望の画像濃度を有する画像が得られないことがある。
【００３９】
顔料コアの体積中位径（Ｄ50）は、３０ｎｍ以上２００ｎｍ以下であることが好ましい。これにより、水性インクの色濃度、色相、及び安定性が向上し易い。より好ましくは、顔料コアの体積中位径（Ｄ50）が７０ｎｍ以上１３０ｎｍ以下である。
【００４０】
（被覆樹脂）
被覆樹脂は、顔料コアの表面に設けられる。被覆樹脂は、アニオン性を有することが好ましく、例えば、スチレン−アクリル酸系樹脂、スチレン−マレイン酸共重合体、スチレン−マレイン酸ハーフエステル共重合体、ビニルナフタレン−アクリル酸共重合体、及びビニルナフタレン−マレイン酸共重合体のうちの少なくとも１つであることが好ましい。より好ましくは、被覆樹脂は、スチレン−アクリル酸系樹脂である。被覆樹脂がスチレン−アクリル酸系樹脂であれば、顔料粒子を容易に作製できる。また、顔料コアの分散性を高めることができる。
【００４１】
スチレン−アクリル酸系樹脂は、スチレンに由来する単位と、アクリル酸、メタクリル酸、アクリル酸エステル、又はメタクリル酸エステルに由来する単位とを含む樹脂である。好ましくは、スチレン−アクリル酸系樹脂は、スチレンとアクリル酸とアクリル酸アルキルエステルとの共重合体、スチレンとメタクリル酸とメタクリル酸アルキルエステルとアクリル酸アルキルエステルとの共重合体、スチレンとアクリル酸との共重合体、スチレンとマレイン酸とアクリル酸アルキルエステルとの共重合体、スチレンとメタクリル酸との共重合体、及びスチレンとメタクリル酸アルキルエステルとの共重合体のうちの少なくとも１つである。より好ましくは、スチレン−アクリル酸系樹脂は、スチレンとメタクリル酸とメタクリル酸アルキルエステルとアクリル酸アルキルエステルとの共重合体である。より具体的には、スチレン−アクリル酸系樹脂は、スチレンとメタクリル酸とメタクリル酸メチルとアクリル酸ｎ−ブチルとの共重合体である。
【００４２】
被覆樹脂の含有量は、１００質量部の顔料コアに対して、１５質量部以上１００質量部以下であることが好ましい。これにより、記録後の記録媒体において裏抜けが生じることを防止し易い。また、所望の画像濃度を有する画像が得られ易い。被覆樹脂の含有量が少なすぎると、記録後の記録媒体において裏抜けが生じることがある。一方、被覆樹脂の含有量が多すぎると、所望の画像濃度を有する画像が得られないことがある。
【００４３】
（水性媒体）
水性媒体は、水を含有することが好ましく、より好ましくはイオン交換水を含有する。水性インクにおける水の含有量は、２０質量％以上７０質量％以下であることが好ましい。これにより、適切な粘度を有する水性インクを提供し易い。例えば、水性媒体は、イオン交換水とグリコールとを含有することが好ましい。水性インクがグリコールを含有すれば、水性インクの乾燥を防止し易い。
【００４４】
＜界面活性剤＞
水性インクが界面活性剤を含有すれば、記録媒体に対する水性インクの濡れ性が向上する。界面活性剤は、ノニオン界面活性剤であることが好ましい。水性インクにおけるノニオン界面活性剤の含有量は、０．０５質量％以上２．００質量％以下であることが好ましい。これにより、画像のオフセットを抑制しつつ、画像濃度が向上する。
【００４５】
ノニオン界面活性剤としては、例えば、ノニオン性アクリル樹脂又はそのプレポリマーが挙げられる。ノニオン性アクリル樹脂は、水溶性を有することが好ましく、例えば、親水性モノマーと疎水性モノマーとの共重合体であることが好ましい。親水性モノマーは、例えば、ポリエチレングリコールアクリレート（ＰＥＧＡ）、メタクリル酸メチル（ＭＭＡ）、アクリル酸メチル（ＭＡ）、アクリル酸エチル（ＥＡ）、又はメタクリル酸エチル（ＥＭＡ）であることが好ましい。疎水性モノマーは、例えば、アクリル酸ｎ−ブチル（ＢＡ）、ポリプロピレングリコールアクリレート（ＰＰＧＡ）、ラウリルアクリレート（ＬＡ）、ステアリルアクリレート（ＳＡ）、ベンジルアクリレート、又はベンジルメタクリレートであることが好ましい。ノニオン界面活性剤の一例としては、ＰＥＧＡとＭＭＡとＢＡとＰＰＧＡとＬＡとの共重合体が挙げられる。
【００４６】
ノニオン界面活性剤は、アセチレングリコール系界面活性剤であってもよい。市販のアセチレングリコール系界面活性剤としては、例えば、日信化学工業株式会社製「オルフィン（登録商標）Ｅ１０１０」が挙げられる。「オルフィンＥ１０１０」は、アセチレンジオールのエチレンオキシド付加物を含む。ノニオン性アクリル樹脂又はそのプレポリマーとアセチレングリコール系界面活性剤とが併用されてもよい。
【００４７】
＜溶解安定剤＞
水性インクが溶解安定剤を含有すれば、水性インクに含まれる成分が相溶し易くなるため、水性インクの溶解状態を安定化できる。溶解安定剤としては、例えば、Ｎ−メチル−２−ピロリドン、又はγ−ブチローラークトンが挙げられる。水性インクにおける溶解安定剤の含有量は、好ましくは１質量％以上２０質量％以下であり、より好ましくは３質量％以上１５質量％以下である。
【００４８】
＜保湿剤＞
水性インクが保湿剤を含有すれば、水性インクからの液体成分の揮発を抑制できるため、水性インクの粘性を安定化できる。保湿剤としては、例えば、ポリアルキレングリコール類、又はアルキレングリコール類が挙げられる。ポリアルキレングリコール類は、ポリエチレングリコール、又はポリプロピレングリコールであることが好ましい。アルキレングリコール類は、エチレングリコール、プロピレングリコール、ブチレングリコール、ジエチレングリコール、ジプロピレングリコール、トリメチレングリコール、トリエチレングリコール、トリプロピレングリコール、１，２，６−ヘキサントリオール、チオジグリコール、１，３−ブタンジオール、又は１，５−ペンタンジオールであることが好ましい。水性インクにおける保湿剤の含有量は、好ましくは２質量％以上３０質量％以下であり、より好ましくは１０質量％以上２５質量％以下である。
【００４９】
＜浸透剤＞
水性インクが浸透剤を含有すれば、記録媒体への水性インクの浸透性が向上する。浸透剤としては、例えば、１，２−へキシレングリコール、１，２−オクタンジオール、２，４−ジエチル−１，５−ペンタンジオール、又は２−ブチル−２−エチル−１，３−プロパンジオールが挙げられる。水性インクにおける浸透剤の含有量は、好ましくは０．５質量％以上２０．０質量％以下である。
【００５０】
［水性インクの好ましい製造方法］
まず、被覆樹脂を合成する。詳しくは、所定の溶媒に、重合により被覆樹脂を合成可能なモノマー又はプレポリマーと、重合開始剤とを加え、所定の温度で加熱還流を行う。このようにして、被覆樹脂が合成される。より具体的には、イソプロピルアルコールとメチルエチルケトンとの混合液に、スチレンと、（メタ）アクリル酸と、（メタ）アクリル酸アルキルエステルと、重合開始剤とを加え、７０℃で加熱還流を行う。これにより、スチレン−アクリル酸系樹脂が合成される。
【００５１】
次に、メディア型分散機を用いて、合成された樹脂と、顔料コアと、水性媒体とを混練する。このようにして、多数の顔料粒子を含む顔料分散液を得る。メディア型分散機で用いるメディアの粒子径（例えば、ビーズの径）を変えることで、顔料粒子の分散度合、顔料分散液に遊離する樹脂の量、又は顔料粒子の粒子径を調整できる。例えば、メディアの粒子径を小さくするほど、顔料粒子の粒子径が小さくなる傾向がある。
【００５２】
得られた顔料分散液と、他のインク成分とを混合する。攪拌機（例えば、新東科学株式会社製「スリーワンモーター（登録商標）  ＢＬ−６００」）を用いて、顔料分散液と他のインク成分とを混合することが好ましい。他のインク成分は、第１水溶性溶剤と第２水溶性溶剤と１，２−オクタンジオールとソルビトールとを含む。第１水溶性溶剤は、ＢＴＧと特定ジオールとを含むことが好ましい。第２水溶性溶剤は、グリセリンと２−ピロリドンとを含むことが好ましい。他のインク成分は、界面活性剤、溶解安定剤、保湿剤、及び浸透剤のうちの少なくとも１つをさらに含んでもよい。顔料分散液と他のインク成分とを混合した後、必要に応じてろ過を行う。このようにして、水性インクが得られる。
【実施例】
【００５３】
本発明の実施例を説明する。なお、複数の粒子を含む粉体に関する評価結果（形状又は物性などを示す値）は、何ら規定していなければ、相当数の粒子について測定した値の個数平均である。誤差が生じる評価においては、誤差が十分小さくなる相当数の測定値を得て、得られた測定値の算術平均を評価値とした。
【００５４】
評価１〜６では、実施例及び比較例に係る水性インクを用いて、カール量と裏抜け濃度と水性インクの粘度とを評価した。評価１〜６では、水性インクの構成は異なるが、水性インクの製造方法は共通する。また、評価１〜６では、水性インクの評価方法が共通する。そのため、以下では、まず、水性インクの製造方法のうち評価１〜６で共通する部分と、水性インクの評価方法とを説明する。次に、評価１〜６を順に説明する。
【００５５】
［水性インクの製造方法のうち、評価１〜６で共通する部分］
＜被覆樹脂Ａの合成＞
まず、被覆樹脂Ａ（以下、単に「樹脂Ａ」と記載する）を合成した。詳しくは、四つ口フラスコ（容量：１０００ｍＬ）に、スターラーと、窒素導入管と、コンデンサー（攪拌機）と、滴下ロートとをセットした。次に、フラスコに、１００ｇのイソプロピルアルコールと３００ｇのメチルエチルケトンとを入れた。フラスコの内容物に窒素をバブリングしながら、７０℃で加熱還流を行った。
【００５６】
また、４０．０ｇのスチレンと、１０．０ｇのメタクリル酸と、４０．０ｇのメタクリル酸メチルと、１０．０ｇのアクリル酸ｎ−ブチルと、０．４ｇのアゾビスイソブチロニトリル（ＡＩＢＮ、重合開始剤）とを混合して、モノマー溶液を得た。７０℃で加熱還流した状態で、約２時間かけて、モノマー溶液をフラスコに滴下した。滴下後、さらに６時間、７０℃で加熱還流を行った。
【００５７】
０．２ｇのＡＩＢＮを含有するメチルエチルケトン溶液を、１５分かけて、フラスコに滴下した。滴下後、さらに５時間、７０℃で加熱還流を行った。このようにして、樹脂Ａ（スチレン−アクリル酸系樹脂）を得た。得られた樹脂Ａでは、質量平均分子量（Ｍｗ）が２００００であり、酸価が１００ｍｇＫＯＨ／ｇであった。
【００５８】
樹脂Ａの質量平均分子量は、ゲルろ過クロマトグラフィー（東ソー株式会社製「ＨＬＣ−８０２０ＧＰＣ」）を用いて、下記条件で、測定された。
カラム：東ソー株式会社製「ＴＳＫｇｅｌ  ＳｕｐｅｒＭｕｌｔｉｐｏｒｅＨＺ−Ｈ」（４．６ｍｍＩ．Ｄ．×１５ｃｍのセミミクロカラム）
カラム本数：３本
溶離液：テトラヒドロフラン
流速：０．３５ｍＬ／分
サンプル注入量：１０μＬ
測定温度：４０℃
検出器：ＩＲ検出器
なお、検量線は、東ソー株式会社製のＴＳＫｇｅｌ標準ポリスチレンから、Ｆ−４０、Ｆ−２０、Ｆ−４、Ｆ−１、Ａ−５０００、Ａ−２５００、及びＡ−１０００の７種とｎ−プロピルベンゼンとを選択して作成された。
【００５９】
また、樹脂Ａの酸価は、「ＪＩＳ（日本工業規格）Ｋ００７０−１９９２（化学製品の酸価、けん化価、エステル価、よう素価、水酸基価及び不けん化物の試験方法）」に記載の方法に準拠して、求められた。
【００６０】
＜顔料分散液Ｌの調製＞
樹脂Ａを用いて、顔料分散液Ｌを調製した。表１に、顔料分散液Ｌの構成を示す。表１において、「樹脂Ａ−Ｎａ」は、水酸化ナトリウム（ＮａＯＨ）水溶液で中和された樹脂Ａを意味する。また、「ノニオン界面活性剤Ｓ１」は、日信化学工業株式会社製「オルフィンＥ１０１０」を意味する。
【００６１】
【表１】
2019019160.tif 000002
【００６２】
詳しくは、メディア型分散機（ウィリー・エ・バッコーフェン社（ＷＡＢ社）製「ダイノミル」）のベッセル（容量：０．６Ｌ）に、６．０質量％の樹脂Ａと、１５．０質量％のフタロシアニンブルー１５：３（東洋インキ株式会社製「リオノール（登録商標）ブルーＦＧ−７３３０」）と、０．５質量％のノニオン界面活性剤Ｓ１（日信化学工業株式会社製「オルフィンＥ１０１０」）と、イオン交換水（残量）とを入れた。
【００６３】
また、樹脂Ａの中和に必要な量の水酸化ナトリウム水溶液をベッセルに加えた。ここで、ベッセルの内容物のｐＨが８になるように、ＮａＯＨ水溶液をベッセルに加えた。より具体的には、中和当量の１．０５倍の質量のＮａＯＨ水溶液をベッセルに加えた。なお、顔料分散液Ｌを構成する材料の配合量を決定する際には、ベッセルに加えるべきＮａの質量を樹脂Ａの質量に加えた。また、ＮａＯＨ水溶液に含まれる水の質量と中和反応で生じた水の質量とをイオン交換水の質量に加えた。
【００６４】
充填量がベッセルの容量に対して７０体積％となるように、メディア（径が０．５ｍｍのジルコニアビーズ）をベッセルに充填した。温度が１０℃であり且つ周速が８ｍ／秒である条件でベッセルを水冷しながら、顔料粒子の体積中位径（Ｄ50）が７０ｎｍ以上１３０ｎｍ以下の範囲に入るようにメディア型分散機を用いてベッセルの内容物を混練した。このようにして、顔料分散液Ｌが得られた。
【００６５】
＜顔料分散液Ｌと他のインク成分との混合＞
顔料分散液Ｌと他のインク成分とを混合した。表２に、水性インクの組成を示す。詳しくは、表２に記載の材料を表２に記載の配合量でビーカーに入れた。攪拌機（新東科学株式会社製「スリーワンモーター  ＢＬ−６００」）を用いてビーカーの内容物を回転速度４００ｒｐｍで攪拌して、ビーカーの内容物を均一に混合した。フィルター（孔径５μｍ）を用いて混合液をろ過し、混合液に含有される異物及び粗大粒子を除去した。このようにして、水性インクを得た。なお、ジオールＸ１、エーテルＸ２、及び配合量Ｚ１〜Ｚ６については、各々、評価１〜６で示す。
【００６６】
【表２】
2019019160.tif 000003
【００６７】
以下に示すモノマー溶液を用いたことを除いては樹脂Ａの合成方法に従い、表２におけるノニオン界面活性剤Ｓ２を合成した。詳しくは、６０ｇのポリエチレングリコールアクリレート（ＰＥＧＡ）と、１０ｇのアクリル酸ｎ−ブチル（ＢＡ）と、１０ｇのポリプロピレングリコールアクリレート（ＰＰＧＡ）と、１２ｇのラウリルアクリレート（ＬＡ）と、８ｇのメタクリル酸メチル（ＭＭＡ）と、０．４ｇのアゾビスイソブチロニトリル（ＡＩＢＮ、重合開始剤）とを混合して、ノニオン界面活性剤Ｓ２の合成に使用したモノマー溶液を調製した。
【００６８】
樹脂Ａの質量平均分子量の測定方法に従ってノニオン界面活性剤Ｓ２の質量平均分子量を測定したところ、５０００であった。また、ノニオン界面活性剤Ｓ２の水溶液（濃度：０．１質量％）を用いて表面張力を測定したところ、３０．５ｍＮ／ｍであった。また、ノニオン界面活性剤Ｓ２は、イオン交換水に溶解可能であった。
【００６９】
［評価方法］
カール量の評価と裏抜け濃度の評価とでは、同一の評価機を用いた。以下では、評価機の準備方法を説明した後、各々の評価方法を説明する。
【００７０】
＜評価機の準備＞
インクジェット記録装置（京セラドキュメントソリューションズ株式会社製の試作評価機）の４つの記録ヘッド（それぞれラインヘッド）の各々に、水性インク（評価対象）を充填した。インク一滴あたりのインクの吐出量が１１ｐＬになるように、水性インクの吐出条件を設定した。また、搬送ベルトの吸引ユニットが発生させる負圧を０．６ＫＰａとした。このようにして、評価機を準備した。
【００７１】
なお、記録ヘッドは、各々、京セラドキュメントソリューションズ株式会社製のインクジェットヘッド（型番：ＫＪ４Ｂ−ＱＡ、インク一滴あたりのインクの吐出量：１１ｐＬ）であった。また、記録ヘッドは、その長手方向が紙の搬送方向に直交するように、間隔２０ｍｍで配列されていた。
【００７２】
＜カール量の評価＞
温度２５℃且つ湿度６０％ＲＨの環境下で、評価機を用いて、Ａ４サイズの普通紙（ＰＰＣ用紙、富士ゼロックス株式会社製の「Ｃ2」）の片面の中央に、１０ｃｍの角のソリッド画像を記録した。なお、水性インクの種類が異なっても、記録条件を変更しなかった。
【００７３】
普通紙の印字面が下を向くように、普通紙を水平な台の上に静置した。ソリッド画像の記録から１０秒が経過した時点で、普通紙が静置された台の面を基準として普通紙の四隅の高さを測定した。普通紙の四隅の高さの平均値（１０秒後のカール量）を第１評価値とした。第１評価値が２０ｍｍ以下であれば、印字物がカールし難い（良好）と評価した。第１評価値が２０ｍｍ超であれば、印字物がカールし易い（不良）と評価した。
良好：第１評価値が２０ｍｍ以下であった。
不良：第１評価値が２０ｍｍ超であった。
【００７４】
第１評価値が２０ｍｍ以下であれば、２面目への印字時においても、吸引ユニット（負圧：０．６ＫＰａ）とデカール機構とによって普通紙が搬送ベルトへ吸着され易い。そのため、第１評価値が２０ｍｍ以下であれば印字物がカールし難い（良好）と評価した。
【００７５】
また、普通紙の印字面が下を向くように、普通紙を水平な台の上に静置した。ソリッド画像の記録から３０秒が経過した時点で、普通紙が静置された台の面を基準として普通紙の四隅の高さを測定した。普通紙の四隅の高さの平均値（３０秒後のカール量）を第２評価値とした。第２評価値が７ｍｍ以下であれば、インクジェット記録装置から排出された印字物にはカールが残存し難い（良好）と評価した。第２評価値が７ｍｍ超であれば、インクジェット記録装置から排出された印字物にはカールが残存し易い（不良）と評価した。
良好：第２評価値が７ｍｍ以下であった。
不良：第２評価値が７ｍｍ超であった。
【００７６】
＜裏抜け濃度の評価＞
温度２５℃且つ湿度６０％ＲＨの環境下で、評価機を用いて、Ａ４サイズの普通紙（富士ゼロックス株式会社製の「ＸＥＲＯＸ  Ｐ紙」）に、ソリッド画像（印字率：１００％）を記録した。なお、水性インクの種類が異なっても、記録条件を変更しなかった。
【００７７】
反射濃度計（サカタインクスエンジニアリング株式会社販売「ＲＤ−１９」）を用いて、裏面（印字面とは反対側の面）内の１０箇所の画像濃度を測定した。１０個の画像濃度の平均値を評価値とした。
良好：画像濃度の平均値が０．１５未満であった。
不良：画像濃度の平均値が０．１５以上であった。
【００７８】
＜水性インクの粘度の評価＞
まず、「ＪＩＳ  Ｚ  ８８０３：２０１１（液体の粘度測定方法）」に記載の方法に準拠して、２５℃における水性インクの粘度を測定した。このようにして、粘度の初期値を求めた。
【００７９】
次に、５ｍＬの水性インクをポリエチレン製容器（容量：５０ｍＬ）に入れた。開栓状態の容器を恒温槽（設定温度：６０℃）に１週間静置した。水性インクを恒温槽から取り出して室温（約２５℃）まで冷却した。その後、「ＪＩＳ  Ｚ  ８８０３：２０１１（液体の粘度測定方法）」に記載の方法に準拠して、２５℃における水性インクの粘度を測定した。このようにして、保存後の粘度を求めた。下記式に基づいて、水性インクの粘度の変化率を算出した。水性インクの粘度の変化率を評価値とした。評価値が１．１未満であれば、水性インクの安定性が低下し難い（良好）と評価した。評価値が１．１以上であれば、水性インクの安定性が低下し易い（不良）と評価した。
水性インクの粘度の変化率＝保存後の粘度／粘度の初期値
良好：水性インクの粘度の変化率が１．１未満であった。
不良：水性インクの粘度の変化率が１．１以上であった。
【００８０】
［評価１］
評価１では、水性インクＢ−１１〜Ｂ−１４を評価した。表３に、水性インクＢ−１１〜Ｂ−１４の各々の構成及び評価結果を示す。表３において、「１，２−ＯＤ」は、１，２−オクタンジオールを意味する。また、配合量の単位は、何れも、質量％である。
【００８１】
【表３】
2019019160.tif 000004
【００８２】
水性インクＢ−１１〜Ｂ−１４では、水性インクの粘度が互いに異なる。詳しくは、水性インクＢ−１１の粘度と水性インクＢ−１２の粘度とは、各々、５．０ｍＰａ・ｓ以上であった。しかし、水性インクＢ−１３の粘度と水性インクＢ−１４の粘度とは、各々、５．０ｍＰａ・ｓ未満であった。また、水性インクＢ−１１〜Ｂ−１４では、ＭＰＤの配合量が互いに異なる。詳しくは、水性インクＢ−１１及びＢ−１２では、各々、ＭＰＤの配合量が２０．０質量％以上であった。しかし、水性インクＢ−１３及びＢ−１４では、各々、ＭＰＤの配合量が２０．０質量％未満であった。水性インクＢ−１１〜Ｂ−１４は、各々、５．０質量％のＢＴＧと、３．０質量％のグリセリンと、３．０質量の２−ピロリドンと、１．０質量％の１，２−オクタンジオールと、１．０質量％のソルビトールとを、さらに含有していた。
【００８３】
［評価２］
評価２では、水性インクＢ−２１〜Ｂ−２５を評価した。表４に、水性インクＢ−２１〜Ｂ−２５の各々の構成及び評価結果を示す。表４において、「１，２−ＯＤ」は、１，２−オクタンジオールを意味する。また、配合量の単位は、何れも、質量％である。
【００８４】
【表４】
2019019160.tif 000005
【００８５】
水性インクＢ−２１〜Ｂ−２５では、１，２−オクタンジオールの配合量が互いに異なる。詳しくは、水性インクＢ−２１〜Ｂ−２３では、各々、１，２−オクタンジオールの配合量が０．５質量％以上１．５質量％以下であった。しかし、水性インクＢ−２４では、１，２−オクタンジオールの配合量が０．５質量％未満であった。また、水性インクＢ−２５では、１，２−オクタンジオールの配合量が１．５質量％超であった。水性インクＢ−２１〜Ｂ−２５は、各々、２０．０質量％のＭＰＤと、５．０質量％のＢＴＧと、３．０質量％のグリセリンと、３．０質量の２−ピロリドンと、１．０質量％のソルビトールとを、さらに含有していた。また、水性インクＢ−２１〜Ｂ−２５の粘度は、何れも、５．０ｍＰａ・ｓ以上であった。
【００８６】
［評価３］
評価３では、水性インクＢ−３１〜Ｂ−３６を評価した。表５に、水性インクＢ−３１〜Ｂ−３６の各々の構成及び評価結果を示す。表５において、「１，２−ＯＤ」は、１，２−オクタンジオールを意味する。また、配合量の単位は、何れも、質量％である。
【００８７】
【表５】
2019019160.tif 000006
【００８８】
水性インクＢ−３１〜Ｂ−３６では、ソルビトールの配合量が互いに異なる。詳しくは、水性インクＢ−３１〜Ｂ−３４では、各々、ソルビトーの配合量が０．５質量％以上５．０質量％以下であった。しかし、水性インクＢ−３５では、ソルビトールの配合量が０．５質量％未満であった。また、水性インクＢ−３６では、ソルビトールの配合量が５．０質量％超であった。水性インクＢ−３１〜Ｂ−３６は、各々、２０．０質量％のＭＰＤと、５．０質量％のＢＴＧと、３．０質量％のグリセリンと、３．０質量の２−ピロリドンと、１．０質量％の１，２−オクタンジオールとを、さらに含有していた。また、水性インクＢ−３１〜Ｂ−３６の粘度は、何れも、５．０ｍＰａ・ｓ以上であった。なお、水性インクＢ−３２のインク組成は、水性インクＢ−２２のインク組成と同一であった。
【００８９】
［評価４］
評価４では、水性インクＢ−４１〜Ｂ−４４を評価した。表６に、水性インクＢ−４１〜Ｂ−４４の各々の構成及び評価結果を示す。表６において、「１，２−ＯＤ」は、１，２−オクタンジオールを意味する。また、配合量の単位は、何れも、質量％である。表７に、ジオールＸ１の材料及び物性を示す。表７において、「ＬｏｇＰ」には、ｎ−オクタノール／水分配係数の常用対数値を記す。また、「溶解性」には、水に対するジオールＸ１の溶解性を記す。
【００９０】
【表６】
2019019160.tif 000007
【００９１】
【表７】
2019019160.tif 000008
【００９２】
水性インクＢ−４１〜Ｂ−４３では、ジオールＸ１の材料が互いに異なる。また、水性インクＢ−４３と水性インクＢ−４４とでは、ジオールＸ１の配合量が互いに異なり、エーテルＸ２の配合量が互いに異なる。詳しくは、水性インクＢ−４１はＰＤを含有し、水性インクＢ−４２はＭＰＤを含有し、水性インクＢ−４３及びＢ−４４は各々ＨＤを含有した。水性インクＢ−４１〜Ｂ−４３では、ジオールＸ１の配合量は、互いに同一であり、具体的には２０．０質量％であった。水性インクＢ−４１〜Ｂ−４３では、エーテルＸ２の配合量は、互いに同一であり、具体的には５．０質量％であった。水性インクＢ−４４では、ジオールＸ１の配合量が５．０質量％であり、エーテルＸ２の配合量が２０．０質量％であった。水性インクＢ−４１〜Ｂ−４４は、各々、３．０質量％のグリセリンと、３．０質量の２−ピロリドンと、０．７質量％の１，２−オクタンジオールと、１．０質量％のソルビトールとを、さらに含有していた。また、水性インクＢ−４１〜Ｂ−４４の粘度は、何れも、５．０ｍＰａ・ｓ以上であった。
【００９３】
［評価５］
評価５では、水性インクＢ−５１〜Ｂ−５６を評価した。表８に、水性インクＢ−５１〜Ｂ−５６の各々の構成及び評価結果を示す。表８において、「１，２−ＯＤ」は、１，２−オクタンジオールを意味する。また、配合量の単位は、何れも、質量％である。
【００９４】
【表８】
2019019160.tif 000009
【００９５】
水性インクＢ−５１〜Ｂ−５６では、ＭＰＤの配合量が互いに異なるため、第１水溶性溶剤の配合量が互いに異なる。詳しくは、水性インクＢ−５１〜Ｂ−５３では、各々、ＭＰＤの配合量が１５．０質量％以上２５．０質量％以下であり、第１水溶性溶剤の配合量が２０．０質量％以上３０．０質量％以下であった。しかし、水性インクＢ−５４及びＢ−５５では、各々、ＭＰＤの配合量が１５．０質量％未満であり、第１水溶性溶剤の配合量が２０．０質量％未満であった。また、水性インクＢ−５６では、ＭＰＤの配合量が２５．０質量％超であり、第１水溶性溶剤の配合量が３０．０質量％超であった。水性インクＢ−５１〜Ｂ−５６は、各々、５．０質量％のＢＴＧと、３．０質量％のグリセリンと、３．０質量の２−ピロリドンと、０．７質量％の１，２−オクタンジオールと、１．０質量％のソルビトールとを、さらに含有していた。また、水性インクＢ−５１〜Ｂ−５６の粘度は、何れも、５．０ｍＰａ・ｓ以上であった。なお、水性インクＢ−５２のインク組成は、水性インクＢ−４２のインク組成と同一であった。
【００９６】
［評価６］
評価６では、水性インクＢ−６１〜Ｂ−６５を評価した。表９に、水性インクＢ−６１〜Ｂ−６５の各々の構成及び評価結果を示す。表９において、「１，２−ＯＤ」は、１，２−オクタンジオールを意味する。また、配合量の単位は、何れも、質量％である。
【００９７】
【表９】
2019019160.tif 000010
【００９８】
水性インクＢ−６１〜Ｂ−６５では、グリセリンの配合量が互いに異なり、２−ピロリドンの配合量が互いに異なる。そのため、水性インクＢ−６１〜Ｂ−６５では、第２水溶性溶剤の配合量が互いに異なる。詳しくは、水性インクＢ−６１〜Ｂ−６４では、各々、グリセリンの配合量が５．０質量％以下であり、２−ピロリドンの配合量が５．０質量％以下であるため、第２水溶性溶剤の配合量が１０．０質量％以下であった。しかし、水性インクＢ−６５では、グリセリンの配合量が５．０質量％であり、２−ピロリドンの配合量が６．０質量％であるため、第２水溶性溶剤の配合量が１０．０質量％超であった。水性インクＢ−６１〜Ｂ−６５は、各々、２０．０質量％のＭＰＤと、５．０質量％のＢＴＧと、０．７質量％の１，２−オクタンジオールと、１．０質量％のソルビトールとを、さらに含有していた。また、水性インクＢ−６１〜Ｂ−６５の粘度は、何れも、５．０ｍＰａ・ｓ以上であった。なお、水性インクＢ−６２のインク組成は、水性インクＢ−４２のインク組成と同一であった。
【００９９】
［考察］
上記評価１〜６より、実施例１〜１７に係る水性インクは、各々、前述の基本構成を有していた。詳しくは、実施例１〜１７に係る水性インクは、各々、２０．０質量％以上３０．０質量％以下の第１水溶性溶剤と、１０．０質量％以下の第２水溶性溶剤と、０．５質量％以上１．５質量％以下の１，２−オクタンジオールと、０．５質量％以上５．０質量％以下のソルビトールとを含有していた。第１水溶性溶剤の分配係数ＬｏｇＰが、０以上１未満であり、第２水溶性溶剤の分配係数ＬｏｇＰが、０未満であった。水性インクの粘度が５．０ｍＰａ・ｓ以上であった。実施例１〜１７に係る水性インクを用いて印刷用紙に記録を行えば、各々、１０秒後のカール量が許容範囲内であり、３０秒後のカール量が許容範囲内であった。また、裏抜けを防止できた。さらに、実施例１〜１７に係る水性インクでは、各々、粘度の変化率を低く抑えることができた。
【産業上の利用可能性】
【０１００】
本発明に係る水性インクは、例えばカラープリンターにおいて画像の記録に用いることに適している。